【手続補正書】
【提出日】平成27年10月7日(2015.10.7)
【手続補正１】
【補正対象書類名】明細書
【補正対象項目名】００１８
【補正方法】変更
【補正の内容】
【００１８】
（Ａ）成分のオルガノポリシロキサンは、上記の平均単位式で表されるが、本発明の目的を損なわない範囲で、式：Ｒ７３ＳiＯ１/２で表されるシロキサン単位、式：Ｒ８ＳiＯ３/２で表されるシロキサン単位、または式：ＳiＯ４/２で表されるシロキサン単位を有してもよい。なお、式中、Ｒ７は同じかまたは異なる、炭素数１〜１２のアルキル基、炭素数６〜２０のアリール基、もしくは炭素数７〜２０のアラルキル基である。Ｒ７のアルキル基としては、前記Ｒ２のアルキル基と同様の基が例示される。また、Ｒ７のアリール基としては、前記Ｒ２のアリール基と同様の基が例示される。また、Ｒ７のアラルキル基としては、前記Ｒ２のアラルキル基と同様の基が例示される。また、式中、Ｒ８は炭素数１〜１２のアルキル基または炭素数２〜１２のアルケニル基である。Ｒ８のアルキル基としては、前記Ｒ２のアルキル基と同様の基が例示される。また、Ｒ８のアルケニル基としては、前記Ｒ１のアルケニル基と同様の基が例示される。さらに、（Ａ）成分のオルガノポリシロキサンには、本発明の目的を損なわない範囲で、メトキシ基、エトキシ基、プロポキシ基等のケイ素原子結合アルコキシ基、あるいはケイ素原子結合水酸基を有していてもよい。
【手続補正２】
【補正対象書類名】明細書
【補正対象項目名】００２６
【補正方法】変更
【補正の内容】
【００２６】
上記の調製方法では、必要に応じて、オルガノポリシロキサンに、式：Ｒ７３ＳiＯ１/２で表されるシロキサン単位を導入するためのシラン化合物もしくはジシロキサン、式：Ｒ８ＳiＯ３/２で表されるシロキサン単位を導入するためのシラン化合物、または、式：ＳiＯ４/２で表されるシロキサン単位を導入するためのシラン化合物もしくはシランオリゴマーを反応させることができる。式中、Ｒ７は同じかまたは異なる、炭素数１〜１２のアルキル基、炭素数６〜２０のアリール基、もしくは炭素数７〜２０のアラルキル基であり、前記と同様の基が例示される。また、式中、Ｒ８は炭素数１〜１２のアルキル基または炭素数２〜１２のアルケニル基であり、前記と同様の基が例示される。
【手続補正３】
【補正対象書類名】明細書
【補正対象項目名】００３８
【補正方法】変更
【補正の内容】
【００３８】
式中、Ｒ５は炭素数１〜１２のアルキル基であり、前記と同様の基が例示される。また、式中、Ｒ６は炭素数６〜２０のアリール基または炭素数７〜２０のアラルキル基であり、前記と同様の基が例示される。また、式中、Ｒ７は同じかまたは異なる、炭素数１〜１２のアルキル基もしくはフェニル基であり、前記と同様の基が例示される。また、式中、Ｘはアルコキシ基、アシロキシ基、ハロゲン原子、または水酸基であり、前記と同様の基が例示される。また、式中、ｍは３〜２０の範囲内の数であり、ｎ'は１〜１００の範囲内の数である。
【手続補正４】
【補正対象書類名】明細書
【補正対象項目名】００６４
【補正方法】変更
【補正の内容】
【００６４】
このような（Ｃ２）成分としては、次のようなオルガノポリシロキサンが例示される。なお、式中、Ｍe、Ｐh、およびＮaphは、それぞれ、メチル基、フェニル基、ナフチル基を示し、ｄ、ｅ'、ｆ'、およびｇは、それぞれ、０.１≦ｄ≦０.７、０＜ｅ'≦０.５、０＜ｆ'≦０.７、０.１≦ｇ＜０.９、かつ、ｄ＋ｅ'＋ｆ'＋ｇ＝１を満たす数を示す。
(ＨＭeＰhＳiＯ１/２)ｄ(ＰhＳiＯ３/２)ｇ
(ＨＭeＰhＳiＯ１/２)ｄ(ＮaphＳiＯ３/２)ｇ
(ＨＭeＰhＳiＯ１/２)ｄ(ＨＭe２ＳiＯ１/２)ｅ'(ＰhＳiＯ３/２)ｇ
(ＨＭeＰhＳiＯ１/２)ｄ(Ｐh２ＳiＯ２/２)ｆ'(ＰhＳiＯ３/２)ｇ
(ＨＭeＰhＳiＯ１/２)ｄ(Ｐh２ＳiＯ２/２)ｆ'(ＮaphＳiＯ３/２)ｇ
(ＨＭeＰhＳiＯ１/２)ｄ(ＨＭe２ＳiＯ１/２)ｅ'(ＮaphＳiＯ３/２)ｇ
(ＨＭeＰhＳiＯ１/２)ｄ(ＨＭe２ＳiＯ１/２)ｅ'(Ｐh２ＳiＯ２/２)ｆ'(ＮaphＳiＯ３/２)ｇ
(ＨＭeＰhＳiＯ１/２)ｄ(ＨＭe２ＳiＯ１/２)ｅ'(Ｐh２ＳiＯ２/２)ｆ'(ＰhＳiＯ３/２)ｇ
【手続補正５】
【補正対象書類名】明細書
【補正対象項目名】０１０６
【補正方法】変更
【補正の内容】
【０１０６】
［実施例８］
参考例４で調製した、平均単位式：
(Ｍe２ＶiＳiＯ１/２)０.４０(ＮaphＳiＯ３/２)０.６０
で表されるオルガノポリシロキサン  ４５.５質量部、粘度３,０００ｍＰa・ｓの分子鎖両末端ジメチルビニルシロキシ基封鎖メチルフェニルポリシロキサン  １５.０質量部、参考例６で調製した、平均式：
ＨＭeＰhＳiＯ(Ｐh２ＳiＯ)２.５ＳiＭeＰhＨ
で表されるオルガノポリシロキサン  １９.５質量部（上記オルガノポリシロキサン中と上記メチルフェニルポリシロキサン中のビニル基１モルに対して、本成分中のケイ素原子結合水素原子が０.３８モルとなる量）、参考例８で調製した、平均単位式：
(ＨＭeＰhＳiＯ１/２)０.４０(ＮaphＳiＯ３/２)０.６０
で表されるオルガノポリシロキサン  ２０.０質量部（上記オルガノポリシロキサン中と上記メチルフェニルポリシロキサン中のビニル基１モルに対して、本成分中のケイ素原子結合水素原子が０.６２モルとなる量）、および白金−１,３−ジビニル−１,１,３,３−テトラメチルジシロキサン錯体の１,３,５,７−テトラメチル−１,３,５,７−テトラビニルシクロテトラシロキサンの溶液（白金として０.１質量％含有する溶液）  ０.２５質量部を混合して、粘度１３.０Ｐa・ｓの硬化性シリコーン組成物を調製した。この硬化性シリコーン組成物の硬化物の屈折率および水蒸気透過性を評価した。それらの結果を表２に示した。
【手続補正６】
【補正対象書類名】明細書
【補正対象項目名】０１０７
【補正方法】変更
【補正の内容】
【０１０７】
［実施例９］
参考例４で調製した、平均単位式：
(Ｍe２ＶiＳiＯ１/２)０.４０(ＮaphＳiＯ３/２)０.６０
で表されるオルガノポリシロキサン  ４７.０質量部、参考例６で調製した、平均式：
ＨＭeＰhＳiＯ(Ｐh２ＳiＯ)２.５ＳiＭeＰhＨ
で表されるオルガノポリシロキサン  ３８.０質量部（上記オルガノポリシロキサン中のビニル基１モルに対して、本成分中のケイ素原子結合水素原子が０.７８モルとなる量）、参考例９で調製した、式：
ＨＭeＰhＳiＯ(ＭeＰhＳiＯ)６ＳiＭeＰhＨ
で表されるオルガノポリシロキサン  １５.０質量部（上記オルガノポリシロキサン中と上記メチルフェニルポリシロキサン中のビニル基１モルに対して、本成分中のケイ素原子結合水素原子が０.２２モルとなる量）、および白金−１,３−ジビニル−１,１,３,３−テトラメチルジシロキサン錯体の１,３,５,７−テトラメチル−１,３,５,７−テトラビニルシクロテトラシロキサンの溶液（白金として０.１質量％含有する溶液）  ０.２５質量部を混合して、粘度６.５Ｐa・ｓの硬化性シリコーン組成物を調製した。この硬化性シリコーン組成物の硬化物の屈折率および水蒸気透過性を評価した。それらの結果を表２に示した。
【手続補正７】
【補正対象書類名】明細書
【補正対象項目名】０１０８
【補正方法】変更
【補正の内容】
【０１０８】
［実施例１０］
平均単位式：
(Ｍe２ＶiＳiＯ１/２)０.２５(ＰhＳiＯ３/２)０.７５
で表されるオルガノポリシロキサン  ２４.０質量部、参考例４で調製した、平均単位式：
(Ｍe２ＶiＳiＯ１/２)０.４０(ＮaphＳiＯ３/２)０.６０
で表されるオルガノポリシロキサン  ２９.０質量部、粘度３,０００ｍＰa・ｓの分子鎖両末端ジメチルビニルシロキシ基封鎖メチルフェニルポリシロキサン  １５.０質量部、参考例６で調製した、平均式：
ＨＭeＰhＳiＯ(Ｐh２ＳiＯ)２.５ＳiＭeＰhＨ
で表されるオルガノポリシロキサン  １２.０質量部（上記２種のオルガノポリシロキサン中と上記メチルフェニルポリシロキサン中のビニル基１モルに対して、本成分中のケイ素原子結合水素原子が０.３８モルとなる量）、参考例８で調製した、平均単位式：
(ＨＭeＰhＳiＯ１/２)０.４０(ＮaphＳiＯ３/２)０.６０
で表されるオルガノポリシロキサン  ２０.０質量部（上記２種のオルガノポリシロキサン中と上記メチルフェニルポリシロキサン中のビニル基１モルに対して、本成分中のケイ素原子結合水素原子が０.６２モルとなる量）、および白金−１,３−ジビニル−１,１,３,３−テトラメチルジシロキサン錯体の１,３,５,７−テトラメチル−１,３,５,７−テトラビニルシクロテトラシロキサンの溶液（白金として０.１質量％含有する溶液）  ０.２５質量部を混合して、粘度１６.４Ｐa・ｓの硬化性シリコーン組成物を調製した。この硬化性シリコーン組成物の硬化物の屈折率および水蒸気透過性を評価した。それらの結果を表２に示した。
【手続補正８】
【補正対象書類名】明細書
【補正対象項目名】０１０９
【補正方法】変更
【補正の内容】
【０１０９】
［比較例５］
参考例３で調製した、平均単位式：
(ＭeＰhＶiＳiＯ１/２)０.４０(ＮaphＳiＯ３/２)０.６０
で表されるオルガノポリシロキサン  ７１.０質量部、式：
ＨＭe２ＳiＯＰh２ＳiＯＳiＭe２Ｈ
で表されるオルガノポリシロキサン  ２９.０質量部（上記オルガノポリシロキサン中のビニル基１モルに対して、本成分中のケイ素原子結合水素原子が１モルとなる量）、および白金−１,３−ジビニル−１,１,３,３−テトラメチルジシロキサン錯体の１,３,５,７−テトラメチル−１,３,５,７−テトラビニルシクロテトラシロキサンの溶液（白金として０.１質量％含有する溶液）  ０.２５質量部を混合して、粘度９.３Ｐa・ｓの硬化性シリコーン組成物を調製した。この硬化性シリコーン組成物の硬化物の屈折率および水蒸気透過性を評価した。それらの結果を表２に示した。
【手続補正９】
【補正対象書類名】明細書
【補正対象項目名】０１１０
【補正方法】変更
【補正の内容】
【０１１０】
［比較例６］
参考例４で調製した、平均単位式：
(Ｍe２ＶiＳiＯ１/２)０.４０(ＮaphＳiＯ３/２)０.６０
で表されるオルガノポリシロキサン  ６８.５質量部、式：
ＨＭe２ＳiＯＰh２ＳiＯＳiＭe２Ｈ
で表されるオルガノポリシロキサン  ３１.５質量部（上記オルガノポリシロキサン中のビニル基１モルに対して、本成分中のケイ素原子結合水素原子が１モルとなる量）、および白金−１,３−ジビニル−１,１,３,３−テトラメチルジシロキサン錯体の１,３,５,７−テトラメチル−１,３,５,７−テトラビニルシクロテトラシロキサンの溶液（白金として０.１質量％含有する溶液）  ０.２５質量部を混合して、粘度９.３Ｐa・ｓの硬化性シリコーン組成物を調製した。この硬化性シリコーン組成物の硬化物の屈折率および水蒸気透過性を評価した。それらの結果を表２に示した。
【手続補正１０】
【補正対象書類名】明細書
【補正対象項目名】０１１１
【補正方法】変更
【補正の内容】
【０１１１】
［比較例７］
参考例４で調製した、平均単位式：
(Ｍe２ＶiＳiＯ１/２)０.４０(ＮaphＳiＯ３/２)０.６０
で表されるオルガノポリシロキサン  ４７.０質量部、粘度３,０００ｍＰa・ｓの分子鎖両末端ジメチルビニルシロキシ基封鎖メチルフェニルポリシロキサン  １５.０質量部、平均式：
ＨＭe２ＳiＯ(Ｐh２ＳiＯ)２.５ＳiＭe２Ｈ
で表されるオルガノポリシロキサン  ３３.０質量部（上記オルガノポリシロキサン中と上記メチルフェニルポリシロキサン中のビニル基１モルに対して、本成分中のケイ素原子結合水素原子が０.７６モルとなる量）、平均単位式：
(ＨＭe２ＳiＯ１/２)０.６０(ＰhＳiＯ３/２)０.４０
で表されるオルガノポリシロキサン  ５.０質量部（上記オルガノポリシロキサン中と上記メチルフェニルポリシロキサン中のビニル基１モルに対して、本成分中のケイ素原子結合水素原子が０.２４モルとなる量）、および白金−１,３−ジビニル−１,１,３,３−テトラメチルジシロキサン錯体の１,３,５,７−テトラメチル−１,３,５,７−テトラビニルシクロテトラシロキサンの溶液（白金として０.１質量％含有する溶液）  ０.２５質量部を混合して、粘度１６.５Ｐa・ｓの硬化性シリコーン組成物を調製した。この硬化性シリコーン組成物の硬化物の屈折率および水蒸気透過性を評価した。それらの結果を表２に示した。